(57)【要約】少なくとも１種のＨ２Ｓ抑止剤を含有する硫黄ペレット。（ａ）混合ユニット中で元素状硫黄、１種以上のＨ２Ｓ抑止剤、及び任意に充填剤を混合して、混合物を得る工程、（ｂ）該混合物をペレット化ユニット中で造形及び／又はペレット化する工程を含む該硫黄ペレットの製造法。（ｉ）ビチュメンを１４０〜１８０℃の温度に予備加熱する工程、（ｉｉ）骨材を１４０〜１８０℃の温度に予備加熱する工程、（ｉｉｉ）該熱ビチュメンと熱骨剤とを混合ユニット中で混合する工程の少なくとも１つにＨ２Ｓ抑止剤含有硫黄ペレットを添加する、硫黄含有アスファルト舗装用混合物の製造法。【選択図】なし【特許請求の範囲】
【請求項１】
Ｈ２Ｓ抑止剤を含有する硫黄ペレット。
【請求項２】
元素状硫黄をペレットの全重量に対し６０〜１００重量％の範囲で含有する請求項１に記載の硫黄ペレット。
【請求項３】
Ｈ２Ｓ抑止剤がフリーラジカル禁止剤及びレドックス触媒の群から選ばれた１種以上の化合物である請求項１又は２に記載の硫黄ペレット。
【請求項４】
Ｈ２Ｓ抑止剤が沃素、アミン化合物、銅塩、銅酸化物、鉄塩、鉄酸化物、コバルト塩及びコバルト酸化物の群から選ばれる請求項１〜３のいずれか１項に記載の硫黄ペレット。
【請求項５】
鉄塩が鉄塩化物化合物であり、好ましくは塩化第二鉄、水和塩化第二鉄、塩化第一鉄及び水和塩化第一鉄の群から選ばれる請求項４に記載の硫黄ペレット。
【請求項６】
Ｈ２Ｓ抑止剤を硫黄ペレットに対し、０．０２〜１０％（ｗ／ｗ）、好ましくは０．０５〜６．５％、更に好ましくは０．１〜２．０％の範囲の量で含有する請求項１〜５のいずれか１項に記載の硫黄ペレット。
【請求項７】
（ａ）混合ユニット中で元素状硫黄、１種以上のＨ２Ｓ抑止剤、及び任意に充填剤を混合して、混合物を得る工程、
（ｂ）工程（ａ）で得られた混合物をペレット化ユニット中で造形及び／又はペレット化して、Ｈ２Ｓ抑止剤含有硫黄ペレットを得る工程、
を含む、少なくとも１種のＨ２Ｓ抑止剤を含有する硫黄ペレットの製造方法。
【請求項８】
元素状硫黄が溶融硫黄として導入され、好ましくは混合物の温度が１１３℃より高温に保持される請求項７に記載の方法。
【請求項９】
Ｈ２Ｓ抑止剤がフリーラジカル禁止剤及びレドックス触媒の群から選ばれた１種以上の化合物である請求項７又は８に記載の硫黄ペレット。
【請求項１０】
（ｉ）ビチュメンを１４０〜１８０℃の温度に予備加熱する工程、
（ｉｉ）骨材を１４０〜１８０℃の温度に予備加熱する工程、
（ｉｉｉ）該熱ビチュメンと熱骨剤とを混合ユニット中で混合する工程、
を含む硫黄含有アスファルト鋪装用混合物の製造方法であって、工程（ｉ）、（ｉｉ）又は（ｉｉｉ）の少なくとも１つの工程、好ましくは工程（ｉｉｉ）において、請求項１〜６のいずれか１項に記載のＨ２Ｓ抑止剤含有硫黄ペレットを添加することを特徴とする該方法。
【請求項１１】
請求項１０に記載の方法で得られる、Ｈ２Ｓ抑止剤を含有する硫黄含有アスファルト鋪装用混合物。
【発明の詳細な説明】
【技術分野】
【０００１】
発明の分野
本発明は硫黄ペレットに関する。更に本発明は、硫黄ペレットの製造方法に関する。また本発明は、本発明による硫黄ペレットを用いて、硫黄含有アスファルト鋪装用混合物の製造方法に関する。
【背景技術】
【０００２】
発明の背景
道路建設及び道路鋪装工業では、砂、砂利、砕石又はそれらの混合物のような骨材を熱流動ビチュメンで被覆し、被覆材をなお熱いうちに、道路床又は既に作った道路上に均一な層として広げ、この均一層を重いローラーでならして圧縮し、平坦な表面の道路を形成するのは、よく行われる方法である。
【０００３】
ビチューメンと、砂、砂利、砕石又はそれらの混合物のような骨材とを組合わせたものは“アスファルト”とも言われている。“アスファルトバインダー”とも言われるビチューメンは、通常、アスファルテン、樹脂及び溶剤を含む液体バインダーである。ビチューメンは、例えば残留油、タール、ピッチ又はそれらの混合物のような石油残留物に由来する高熱混合物を含有する。
【０００４】
硫黄をビチューメンと混合して、道路建設及び道路鋪装工業に利用できることは当業界で公知である。ビチューメンへの硫黄添加の改良に向けた研究は、例えばＧＢ  １，５２８，３８４に記載されている。更に最近では、ビチューメン混合物への硫黄の使用に関する研究から、硫黄変性ビチューメンが使用可能であることが判っている。硫黄変性ビチューメンは、従来のバインダーの幾つかを元素状硫黄で置換して配合される。
【０００５】
ビチューメンに硫黄を使用する際に起こる問題の一つに、ビチューメンと硫黄との高温での脱水素反応により、望ましくないＨ２Ｓが生成することである。
【０００６】
硫黄含有アスファルトからＨ２Ｓの放出が少なくても、この硫黄含有アスファルトは、硫黄変性ビチューメン（該ビチューメンの一部と置換するのに元素状硫黄を使用した）を用いて配合したアスファルトを意味するので、道路鋪装プロジェクトで放出物公害を起こす。これは、貯蔵庫に貯蔵中や鋪装地域にトラック輸送中、隙間のある鋪装混合物の気泡中でＨ２Ｓガスの濃度が徐々に高水準に上がるからである。この“貯蔵”ガスは、混合物がトラックから降ろされたり、機械的に混合されて、混合物中のエアポケットが開いた時に解放される。
【０００７】
特に硫黄−ビチューメンの重量比が例えば１：１のように高い硫黄含有アスファルトでは、相当量の硫黄を使用していることから見て、Ｈ２Ｓの放出は重大な問題である。したがって、硫黄含有アスファルトから望ましくないＨ２Ｓの生成及び放出を低減する必要がある。
【０００８】
熱流延硫黄−アスファルト混合物からのＨ２Ｓ放出を低減する一つの方法は、ＵＳ  ３，９６０，５８５に記載されるように、硫黄−ビチューメン混合物の製造法において、Ｈ２Ｓ抑止剤を添加することで、この方法は、添加したＨ２Ｓ抑止剤の存在下に硫黄及びビチューメントを混合、加熱して行われる。
【０００９】
ＵＳ  ３，９６０，５８５に記載の方法の欠点は、液体Ｈ２Ｓ抑止剤を混合プラントでの鋪装混合物に噴射しなければならないことである。したがって、噴射装置は、混合プラントに配置し、保守しなければならず、プロセスが厄介でコスト高となる。他の欠点は、比較的大きな固体−液体混合物に比較的少量の液体Ｈ２Ｓ抑止剤を添加すると、鋪装用混合物中でＨ２Ｓ抑止剤の均質な分布を得るのが困難なことである。
【特許文献１】ＧＢ  １，５２８，３８４
【特許文献２】ＵＳ  ３，９６０，５８５
【特許文献３】ＷＯ  ９２／１０２７０
【特許文献４】ＵＳ  ４，０８１，５００
【特許文献５】ＵＳ  ４，０４３，７１７
【非特許文献１】Ｐｅｒｒｙ’ｓ  Ｃｈｅｍｉｃａｌ  Ｅｎｇｉｎｅｅｒｓ’  Ｈａｎｄｂｏｏｋ，第２０章（１９９７年）
【発明の開示】
【発明が解決しようとする課題】
【００１０】
発明の概要
硫黄含有アスファルト鋪装用混合物の製造方法においてＨ２Ｓ抑止剤含有硫黄ペレットが首尾よく使用できることが今回、見い出された。
【課題を解決するための手段】
【００１１】
本発明は、少なくとも１種のＨ２Ｓ抑止剤を含有する硫黄ペレットを提供する。本発明の硫黄ペレットは、Ｈ２Ｓの生成及び放出の抑止を達成することを目的とするいかなる方法に使用しても、Ｈ２Ｓ抑止剤が既にＨ２Ｓ生成源、即ち、硫黄に近接しているので、Ｈ２Ｓ抑止剤の効率が一層高いと言う利点がある。
【００１２】
本発明は更に、
（ａ）混合ユニット中で元素状硫黄、１種以上のＨ２Ｓ抑止剤、及び任意に充填剤を混合して、混合物を得る工程、
（ｂ）工程（ａ）で得られた混合物をペレット化ユニット中で造形及び／又はペレット化して、Ｈ２Ｓ抑止剤含有硫黄ペレットを得る工程、
を含む、少なくとも１種のＨ２Ｓ抑止剤を含有する硫黄ペレットの製造方法を提供する。
【００１３】
また本発明は、
（ｉ）ビチュメンを１４０〜１８０℃の温度に予備加熱する工程、
（ｉｉ）骨材を１４０〜１８０℃の温度に予備加熱する工程、
（ｉｉｉ）該熱ビチュメンと熱骨剤とを混合ユニット中で混合する工程、
を含む硫黄含有アスファルト鋪装用混合物の製造方法であって、工程（ｉ）、（ｉｉ）又は（ｉｉｉ）の少なくとも１つの工程、好ましくは工程（ｉｉｉ）において、請求項１〜６のいずれか１項に記載のＨ２Ｓ抑止剤含有硫黄ペレットを添加することを特徴とする該方法も提供する。
【００１４】
本発明の硫黄ペレットを使用すると、比較的大きな固体−液体混合物に比較的少量の液体Ｈ２Ｓ抑止剤を添加する代りに、Ｈ２Ｓ抑止剤を一構成成分の一部として添加するので、Ｈ２Ｓ抑止剤が硫黄含有アスファルト鋪装用混合物中に一層均質に導入されると言う利点がある。
【００１５】
なお更に重要な利点は、Ｈ２Ｓ抑止剤を硫黄ペレットに導入した際、得られる硫黄含有アスファルト鋪装用混合物中でＨ２Ｓ抑止剤が硫黄に近接して存在することである。したがって、以下に説明するように、Ｈ２Ｓ抑止剤の効率は一層高い。
また本発明は、Ｈ２Ｓ抑止剤を含有する硫黄含有アスファルト鋪装用混合物を道路の鋪装に使用する方法も提供する。
【発明を実施するための最良の形態】
【００１６】
発明の詳細な説明
用語“ビチューメン−骨材”は、用語“アスファルト”と互いに交換可能に使用する。ここで使用する用語“ビチューメン”とは、バインダーを言う。
【００１７】
ここで言うペレットとは、いずれかのタイプに成形した硫黄のことである。成形硫黄は、元素状硫黄を溶融状態から或る種の規則的な大きさの粒子、例えばプリル（ｐｒｉｌｌ）、グラニュール、ナゲット（ｎｕｇｇｅｔ）及びパステル（ｐａｓｔｉｌｌｅ）、又は半鞘サイズの硫黄のようなフレーク、スレート又は球状硫黄に注型したものである。
【００１８】
通常、硫黄ペレットは、元素状硫黄をペレットの全重量に対し６０〜１００重量％、好ましくは７５〜１００重量％、更に好ましくは９０〜１００重量％（いずれも１００重量％を含む）の範囲で含有する。
【００１９】
ここで言うＨ２Ｓ抑止剤とは、Ｈ２Ｓの生成又は放出を抑止できる化合物のことである。一般的なＨ２Ｓ抑止剤は、フリーラジカル禁止剤及びレドックス触媒の群から選ばれた１種以上の化合物である。好ましいＨ２Ｓ抑止剤は、テトラ−アルキル−チウラムジスルフィド、ジチオカルバメート、特にジアルキルジチオカルバミン酸亜鉛、アミン化合物、沃素、銅塩、銅酸化物、コバルト塩、コバルト酸化物、鉄塩及び鉄酸化物の群から選ばれる。
【００２０】
好ましい鉄塩は、鉄塩化物化合物、特に塩化第二鉄、水和塩化第二鉄、塩化第一鉄及び水和塩化第一鉄の群から選ばれたこれら鉄塩化物化合物である。水和塩化第一鉄は、Ｈ２Ｓ抑止剤として効率が高く、また非侵食性なので、最も好ましい。
【００２１】
本発明のＨ２Ｓ抑止剤含有硫黄ペレットは、Ｈ２Ｓ抑止剤を全ペレットに対し、０．０２〜１０％（ｗ／ｗ）、好ましくは０．０５〜６．５％、更に好ましくは０．１〜２．０％の範囲の量で含有する。
【００２２】
通常、Ｈ２Ｓ抑止剤は硫黄ペレット中に均質に分布する。
Ｈ２Ｓの生成は硫黄に由来する。本発明によるＨ２Ｓ抑止剤含有硫黄ペレットの重要な利点は、Ｈ２Ｓ抑止剤を硫黄ペレットの不可欠部分として添加すること、更にＨ２Ｓ抑止剤を既にＨ２Ｓ生成源、即ち、硫黄に近接して配置したことから、Ｈ２Ｓ生成の抑止が一層効率的なことである。
【００２３】
本発明は更に、本発明による硫黄ペレットの製造方法を提供する。本発明によるＨ２Ｓ抑止剤含有硫黄ペレットの製造方法の（ａ）工程では、混合ユニット中で元素状硫黄を１種以上のＨ２Ｓ抑止剤、及び任意に充填剤と混合して、混合物を得る。
【００２４】
好ましいＨ２Ｓ抑止剤は、前述のように、フリーラジカル禁止剤及びレドックス触媒の群から選ばれた１種以上の化合物である。好ましくはＨ２Ｓ抑止剤は、好適な溶剤に溶解した溶液として、更に好ましくは好適な溶剤に溶解した濃厚溶液として添加する。通常、溶剤は水である。通常、Ｈ２Ｓ抑止剤の導入は、リザーバーユニットから溶液を混合ユニットに送入して行われる。
【００２５】
通常、混合は大気圧下、高温で行う。混合は１００〜１３０℃、好ましくは１１５〜１２１℃又は１１３℃以上で行うことができる。
元素状硫黄は、混合ユニット中に多くの方法で導入できる。好適には、硫黄は、硫黄粉末として、又は溶融硫黄流として、或いは水及び硫黄粒子のスラリーとして添加する。
【００２６】
好ましい一方法では、元素状硫黄は水及び硫黄粒子のスラリーとして導入する。
通常、硫黄粒子は、スラリー中に分散又は懸濁させる。好ましくは粒子の粒度は、約０．５〜約１５０μ、好ましくは約１．０〜約１００μの範囲である。本方法の後段階で過剰な水の除去を避けるため、硫黄スラリー中の水含有量は、通常、できるだけ少なく、好ましくは混合物の全重量に対し、約１０〜４０％、更に好ましくはスラリーの全重量に対し、１５〜３０％の範囲に維持する。硫黄粒子をスラリー中に懸濁する場合、硫黄スラリーは、製造プロセスに導入する前にスラリーを均質化するため、好適な装置で撹拌又は混合することが好ましい。
【００２７】
好ましい実施態様では硫黄スラリーは、水に分散した硫黄粒子を含有する。したがって、このタイプのスラリーは、分散又は乳化した硫黄スラリーと言い、水に硫黄粒子を分散して構成されるか、好ましくは水に微小サイズの硫黄粒子を分散して構成される。硫黄粒子は、好適な乳化剤の添加により、分散状態で維持するのが好適である。好適な乳化剤は当業界で公知であり、本発明では重要ではない。分散硫黄粒子を使用する利点は、硫黄粒子の沈澱が最小限に維持され、しかも硫黄が一層均質に水中に分布することである。したがって、反応ユニットに硫黄スラリーを導入する前に、撹拌又は混合する必要は少なくなる。通常、スラリーの導入は、硫黄スラリーリザーバーユニットからスラリーを反応ユニットに送入して行われる。スラリーは、工程（ａ）の混合ユニットに導入する前に、好適な装置で撹拌又は混合することが好ましい。
【００２８】
他の好ましい実施態様では、元素状硫黄は、工程（ａ）の混合ユニットに溶融硫黄として導入される。溶融硫黄は、好適な融解装置、例えば融解管で融解して得られる。
【００２９】
溶融硫黄を使用すると、硫黄が工業的プロセスから溶融状態で得られる際、有利である。天然ガスから望ましくない硫黄を除去する方法では、硫黄は、通常、溶融状態で生成するので、このような溶融硫黄を直接、硫黄ペレット製造方法に使用すれば、硫黄スラリーを得るための硫黄の乾燥、粉砕工程のような追加工程の必要がなくなる。溶融硫黄の使用による更なる利点は、製造プロセスに別途に水を導入しないことである。元素状硫黄を溶融状態で添加する際、硫黄含有混合物の温度は、硫黄を確実に溶融状態に維持するため、硫黄の融点より高温、好ましくは１１５〜１２１℃の温度に維持することが好ましい。
【００３０】
更に他の好ましい実施態様では、生物学的に製造した元素状硫黄が使用される。ここで生物学的に製造した元素状硫黄とは、硫化物又はＨ２Ｓのような硫黄含有成分を生物学的転化により元素状硫黄に添加する方法で得られる硫黄のことである。生物学的転化は、硫化物酸化性細菌を用いて好適に行なえる。好適な硫化物酸化性細菌は、例えばThiobacillus属及びThiomicrospira属の公知の自主栄養（ａｕｔｏｔｒｏｐｉｃ）好気性培養から選択できる。本発明方法に好適な生物学的に製造した元素状硫黄を得るための好適な生物学的転化法の一例は、ＷＯ  ９２／１０２７０に記載されるように、ガスを水性洗浄液で洗浄し、この洗浄液に硫化物酸化性細菌処理を施して、ガスから硫黄化合物を除去する方法である。生物学的に製造した元素状硫黄は親水性を有する。生物学的に製造した元素状硫黄の利点は、この親水性により設備の汚染又は閉塞が実質的に減少するか、除去されることさえあることである。生物学的に製造した元素状硫黄は、固体硫黄として、スラリー（分散又は乳化した硫黄を含有する）として、又は溶融硫黄として、製造プロセスに導入できる。
【００３１】
硫黄中にＨ２Ｓ抑止剤を更に均質に分布させるには、Ｈ２Ｓ抑止剤及び元素状硫黄を予備混合し、スラリーとして又は液体として工程（ａ）の混合ユニットに導入するのが好ましい。
任意に、充填剤を工程（ａ）に添加できる。好適な充填剤としては、カルシウム系無機充填剤（例えば水酸化カルシウム）のような無機充填剤がある。無機充填剤を添加すると、硫黄の使用量を少なくでき、またペレットの温度安定性向上の助けとなる。
【００３２】
ペレット中の充填剤の量は、ペレットの全重量に対し、好適には０．１〜３０％（ｗ／ｗ）、好ましくは０．５〜２０％、更に好ましくは１〜１０％の範囲である。
工程（ａ）後、硫黄、１種以上のＨ２Ｓ抑止剤及び任意に充填剤を含む混合物が得られる。この混合物は、工程（ｂ）において、ペレット化ユニット中で造形及び／又はペレット化され、Ｈ２Ｓ抑止剤含有硫黄ペレットが得られる。
【００３３】
好適なペレット化ユニットは、Ｐｅｒｒｙ’ｓ  Ｃｈｅｍｉｃａｌ  Ｅｎｇｉｎｅｅｒｓ’  Ｈａｎｄｂｏｏｋ，第２０章（１９９７年）に記載されるような顆粒又はペレットの形成用ユニット、或いは例えばＵＳ  ４，０８１，５００又はＵＳ  ４，０４３，７１７に記載されるように、硫黄含有液体混合物を、冷却後、硫黄ペレットが形成されるように、一表面に噴霧又は流延できるユニットである。ペレット化ユニットは、グラニュレーター、ドラムグラニュレーター、又は回転ドラム、或いは溶融硫黄噴霧用装置が好適である。
【００３４】
好ましい方法では、硫黄及びＨ２Ｓ抑止剤含有混合物は液体で、元素状硫黄は溶融状態である。
好ましい一実施態様では、ペレット化ユニットは回転ドラムを有する。この実施態様では、工程（ａ）で得られた硫黄、Ｈ２Ｓ抑止剤及び任意に充填剤を含む液体混合物は、回転ドラムの外側で冷却、固化される。冷却混合物は回転ドラムから剥れて、Ｈ２Ｓ抑止剤含有硫黄ペレットのフレークとなる。
【００３５】
他の好ましい実施態様では、ペレット化ユニットは輸送手段を有し、ペレット化は、工程（ａ）で得られた液体混合物の液滴を形成し、これら液滴を輸送手段、例えばコンベアベルト上に沈着させて行われる。液体混合物は、噴霧ヘッドからコンベアベルト上に噴霧するのが好適である。冷却後、液滴はペレットとなる。
【００３６】
更に他の好ましい実施態様では、ペレット化ユニットはグラニュレーターを有し、ペレット化は、工程（ａ）で得られた液体混合物の連続被覆を、工程（ａ）で得られた固化粒子に適用して行われる。この被覆は、得られるペレットが所望の径に達するまで行うのが好適である。通常、工程（ａ）で得られた液体混合物は、グラニュレーター中に噴霧し、これにより固化粒子を被覆する。
【００３７】
更に他の実施態様ではペレット化ユニットは、噴霧装置を備え、硫黄ペレットは、工程（ａ）で得られた液体混合物を水含有タンク中に噴霧して、液体混合物をペレットに冷却することにより成形される。或いは工程（ａ）で得られた液体混合物を塔頂から上向きの流れ又は空気に向かって噴霧して、ペレットに冷却することにより成形される。
【００３８】
任意に、工程（ａ）で得られたＨ２Ｓ抑止剤含有硫黄ペレットは乾燥し、好適には空気乾燥するか、乾燥ユニットで乾燥する。好適な乾燥ユニットとしては、湿潤固体と熱ガスとの直接接触により、乾燥のための熱伝達を行う乾燥ユニットがある。通常、乾燥ユニットは回転式乾燥器である。
本発明は更に、硫黄含有アスファルトとも言われる硫黄含有ビチューメン−骨材混合物の製造方法も提供する。
【００３９】
この方法の工程（ｉ）ではビチューメンは、通常、１２０〜１８０℃、好ましくは１３０〜１５０℃、更に好ましくは１４０〜１５０℃の温度に加熱する。
この方法の工程（ｉｉ）では骨材は、通常、１２０〜１８０℃、好ましくは１３０〜１５０℃、更に好ましくは１４０〜１５０℃の温度に加熱する。
【００４０】
工程（ｉｉｉ）では熱ビチューメン及び熱骨材は、混合ユニットで混合する。通常、混合は１２０〜１８０℃、好ましくは１３０〜１５０℃、更に好ましくは１４０〜１５０℃の温度で行う。通常、混合時間は１０〜６０秒、好ましくは２０〜４０秒である。
【００４１】
Ｈ２Ｓ抑止剤含有硫黄ペレットは、工程（ｉ）、（ｉｉ）又は（ｉｉｉ）の少なくとも１つの工程で添加する。
Ｈ２Ｓ抑止剤含有硫黄ペレットの添加後、更なる時間、混合することが好ましい。更なる混合時間は、通常、５〜６００秒、好ましくは１０〜１００秒である。
【００４２】
好ましい実施態様では、熱骨材を熱ビチューメンと混合し、この熱ビチューメン−骨材混合物にＨ２Ｓ抑止剤含有硫黄ペレットを添加する。この実施態様では、強力な硫黄−アスファルト混合強度が得られる利点がある。
【００４３】
更に他の実施態様では、熱ビチューメンをＨ２Ｓ抑止剤含有硫黄ペレットと混合し、得られた熱ビチューメン硫黄混合物を熱骨材と混合して、硫黄含有アスファルト混合物が得られる。
【００４４】
通常、ビチューメン−骨材（アスファルト）混合物に添加するＨ２Ｓ抑止剤含有硫黄ペレットの量は、約１：０．５〜１：５、好ましくは約１：１〜１：４の重量比の硫黄及びビチューメンを含有する混合物が得られるような量である。
【００４５】
通常、ビチューメン／骨材混合物は、ビチューメンを混合物の全重量に対し少なくとも２重量％含有する。ビチューメンを約１〜約１０重量％含有する混合物が好ましく、特に好ましくは混合物の全重量に対しビチューメンを約３〜約６重量％含有する混合物である。
【００４６】
こうして得られた硫黄含有アスファルト鋪装用混合物は、例えばこれを舗装機械で道路に塗布し、次いで、通常、所望の密度に達するまで、ローラーで緻密化することにより、道路の舗装に使用できる。
【００４７】
Ｈ２Ｓ抑止剤含有硫黄ペレットを使用すると、Ｈ２Ｓ抑止剤を別途に添加する方法と比べて、ビチューメン−骨材混合プラントにおいて注入設備の設置及び保守の必要がなくなると言う利点が得られる。
【００４８】
本発明Ｈ２Ｓ抑止剤含有硫黄ペレットの他の利点は、感水性無機骨材からのビチューメン膜の分離、いわゆる“剥がれ”の防止を援助できることである。これは、特にアスファルト混合物に水和石灰を添加した場合、重要である。水和石灰にアスファルト混合物を添加すると、水和石灰がビチューメンと反応して、酸素含有ビチューメン成分を除去し、強力な結合を形成するので、有用である。しかし、硫黄含有アスファルト混合物では水和石灰を添加すると、問題が生じる。若干の石灰はＣａＯ状態であって、硫黄と反応して合成石膏を形成する可能性がある。この合成石膏は水溶性なので、水の存在下では硫黄−ビチューメン−骨材の崩壊を起こす恐れがある。本発明のＨ２Ｓ抑止剤含有硫黄ペレットでは、Ｈ２Ｓ抑止剤がビチューメン−骨材の崩壊を遅らせて、無機骨材から崩壊を防止できるので、この問題を解決する。
【００４９】
本発明Ｈ２Ｓ抑止剤含有硫黄ペレットの更に他の利点としては、Ｈ２Ｓ抑止剤は硫黄ペレット中に導入するので、最終アスファルト混合物中の硫黄に隣接して存在し、Ｈ２Ｓの剥離前に、硫黄から発生するＨ２Ｓの生成を抑止できることである。
【実施例】
【００５０】
例１（比較例）
以下の方法で混合物を製造した。骨材及びビチューメンをオーブン中、１６５℃に加熱した。骨材にビチューメンを加え、Ｈｏｂａｒｔミキサーで３０秒間、混合した。Ｈ２Ｓ抑止剤無添加の元素状硫黄パステルを加え、更に１５０秒間、混合した。混合物の温度は混合後、約１４５℃であった。以下の組成：骨材３５３５ｇ、ビチューメン１３２ｇ（３．５％）、元素状硫黄８７ｇ（２．３％）の混合物約３７００ｇを、恒温制御器で加熱した容器に注入した。
【００５１】
容器中のＨ２Ｓ濃度は、混合物の表面上、約３０ｍｍの所で、Ｈ２Ｓを引き入れる内蔵ポンプを備えたガスメーターで周期的に測定した。測定は、（ａ）初期混合後及び引き続き、容器のカバーを外して手で硫黄含有アスファルトを種々な時間で再混合後、及び（ｂ）容器内にガス濃度を蓄積するため、容器上にカバーを置いて、種々の時間後、行った。
【００５２】
混合物は、測定時間から次の測定時間まで十分、撹拌し、次いで容器内にＨ２Ｓガスを蓄積するため、容器上に短時間、通常、５分間カバーを置いた。次いでＨ２Ｓ濃度を５分間隔で測定した。Ｈ２Ｓ濃度は、１４５℃の混合温度で５分後、３７ｐｐｍであることが判った。
【００５３】
例２（実施例）
Ｈ２Ｓ抑止剤含有硫黄ペレットを全ペレットに対しＨ２Ｓ抑止剤濃度６．５％で用いた他は、比較例に記載の方法を用いて混合物を製造した。
【００５４】
得られた混合物は以下の組成：骨材３５３５ｇ、ビチューメン１３２ｇ（全混合物重量に対し３．５％）、元素状硫黄８７ｇ（全混合物重量に対し２．３％）及び塩化第二鉄６ｇ（水和物重量２０ｇ）を持っていた。Ｈ２Ｓ濃度は、混合物温度１４９℃で５分後、１４〜２０ｐｐｍであることが判った。
これらの結果から、Ｈ２Ｓ抑止剤含有硫黄ペレットを用いると、Ｈ２Ｓが殆ど生成しないことが明らかである。
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
元素状硫黄を、ペレットの全重量に対し６０〜１００重量％の範囲で含有してなる、Ｈ２Ｓ抑止剤を含有する硫黄ペレット。
【請求項２】
元素状硫黄を、ペレットの全重量に対し７５〜１００重量％、好ましくは９０〜１００重量％の範囲で含有する請求項１に記載の硫黄ペレット。
【請求項３】
Ｈ２Ｓ抑止剤がフリーラジカル禁止剤及びレドックス触媒の群から選ばれた１種以上の化合物である請求項１又は２に記載の硫黄ペレット。
【請求項４】
Ｈ２Ｓ抑止剤が沃素、アミン化合物、銅塩、銅酸化物、鉄塩、鉄酸化物、コバルト塩及びコバルト酸化物の群から選ばれる請求項１〜３のいずれか１項に記載の硫黄ペレット。
【請求項５】
鉄塩が鉄塩化物化合物であり、好ましくは塩化第二鉄、水和塩化第二鉄、塩化第一鉄及び水和塩化第一鉄の群から選ばれる請求項４に記載の硫黄ペレット。
【請求項６】
Ｈ２Ｓ抑止剤を硫黄ペレットに対し、０．０２〜１０％（ｗ／ｗ）、好ましくは０．０５〜６．５％、更に好ましくは０．１〜２．０％の範囲の量で含有する請求項１〜５のいずれか１項に記載の硫黄ペレット。
【請求項７】
（ａ）混合ユニット中で元素状硫黄、１種以上のＨ２Ｓ抑止剤、及び任意に充填剤を混合して、混合物を得る工程、
（ｂ）工程（ａ）で得られた混合物をペレット化ユニット中で造形及び／又はペレット化して、Ｈ２Ｓ抑止剤含有硫黄ペレットを得る工程、
を含む、少なくとも１種のＨ２Ｓ抑止剤を含有する硫黄ペレットの製造方法。
【請求項８】
元素状硫黄が溶融硫黄として導入され、好ましくは混合物の温度が１１３℃より高温に保持される請求項７に記載の方法。
【請求項９】
Ｈ２Ｓ抑止剤がフリーラジカル禁止剤及びレドックス触媒の群から選ばれた１種以上の化合物である請求項７又は８に記載の硫黄ペレット。
【請求項１０】
（ｉ）ビチュメンを１４０〜１８０℃の温度に予備加熱する工程、
（ｉｉ）骨材を１４０〜１８０℃の温度に予備加熱する工程、
（ｉｉｉ）該熱ビチュメンと熱骨剤とを混合ユニット中で混合する工程、
を含む硫黄含有アスファルト鋪装用混合物の製造方法であって、工程（ｉ）、（ｉｉ）又は（ｉｉｉ）の少なくとも１つの工程、好ましくは工程（ｉｉｉ）において、請求項１〜６のいずれか１項に記載のＨ２Ｓ抑止剤含有硫黄ペレットを添加することを特徴とする該方法。
【手続補正２】
【補正対象書類名】明細書
【補正対象項目名】０００４
【補正方法】変更
【補正の内容】
【０００４】
硫黄をビチューメンと混合して、道路建設及び道路鋪装工業に利用できることは当業界で公知である。
ＵＳ  ２００３／０７３７６１には、硫黄、熱可塑性エラストマー及びテトラメチルチウラムジスルフィドを含有する組成物が記載されている。
ＧＢ−A−２，３８４，２４０には、硫黄を０．０１〜２重量％含む組成物が記載されている。
ＤＥ  １１０，５８，７１２Ａ１には、元素状硫黄を１８．４重量％含有する組成物が記載されている。
ビチューメンへの硫黄添加の改良に向けた研究は、例えばＧＢ  １，５２８，３８４に記載されている。更に最近では、ビチューメン混合物への硫黄の使用に関する研究から、硫黄変性ビチューメンが使用可能であることが判っている。硫黄変性ビチューメンは、従来のバインダーの幾つかを元素状硫黄で置換して配合される。
【手続補正３】
【補正対象書類名】明細書
【補正対象項目名】０００７
【補正方法】変更
【補正の内容】
【０００７】
特に硫黄−ビチューメンの重量比が例えば１：１のように高い硫黄含有アスファルトでは、相当量の硫黄を使用していることから見て、Ｈ２Ｓの放出は重大な問題である。したがって、硫黄含有アスファルトから望ましくないＨ２Ｓの生成及び放出を低減する必要がある。
日本の特許要約書Ｖｏｌ．２０００，Ｎｏ．２０，２００１−０７−１０には、加硫中のＨ２Ｓ生成を低下させる方法が記載されている。硫黄−ビチューメン混合物には言及していない。
【手続補正４】
【補正対象書類名】明細書
【補正対象項目名】０００８
【補正方法】変更
【補正の内容】
【０００８】
熱流延硫黄−アスファルト混合物からのＨ２Ｓ放出を低減する一つの方法は、ＵＳ  ３，９６０，５８５及びＥＰ−Ａ−１２１，３７７に記載されるように、硫黄−ビチューメン混合物の製造法において、Ｈ２Ｓ抑止剤を添加することで、この方法は、添加したＨ２Ｓ抑止剤の存在下に硫黄及びビチューメントを混合、加熱して行われる。
【手続補正５】
【補正対象書類名】明細書
【補正対象項目名】００１１
【補正方法】変更
【補正の内容】
【００１１】
本発明は、元素状硫黄を、ペレットの全重量に対し６０〜１００重量％の範囲で含有してなる、少なくとも１種のＨ２Ｓ抑止剤を含有する硫黄ペレットを提供する。本発明の硫黄ペレットは、Ｈ２Ｓの生成及び放出の抑止を達成することを目的とするいかなる方法に使用しても、Ｈ２Ｓ抑止剤が既にＨ２Ｓ生成源、即ち、硫黄に近接しているので、Ｈ２Ｓ抑止剤の効率が一層高いと言う利点がある。
【手続補正６】
【補正対象書類名】明細書
【補正対象項目名】００１８
【補正方法】変更
【補正の内容】
【００１８】
硫黄ペレットは、元素状硫黄をペレットの全重量に対し６０〜１００重量％、好ましくは７５〜１００重量％、更に好ましくは９０〜１００重量％（いずれも１００重量％を含む）の範囲で含有する。
【国際調査報告】
2007514034.tif 000002
2007514034.tif 000003
2007514034.tif 000004